(57)【要約】【課題】記録層へ可視情報を記録する際に、かすれが生じたり、ＩＣチップが埋設されている部分の表面基材や裏面基材が削られたりすることを防ぐことができる情報記録媒体を提供する。【解決手段】情報記録媒体１は、ホールが設けられたコア基材５と、固有の識別情報を格納しホールに埋設されるＲＦＩＤインレット８と、コア基材５の一方の面上に設けられる表面基材４と、コア基材５の他方の面上に設けられる裏面基材６と、表面基材５上に設けられ可視情報を記録可能な記録層３とを有する。【選択図】図１
2008083804.tif 000002
【特許請求の範囲】
【請求項１】
ホールが設けられたコア基材と、
固有の識別情報を格納し前記ホールに埋設されるＩＣチップと、
前記コア基材の一方の面上に設けられる表面基材と、
前記コア基材の他方の面上に設けられる裏面基材と、
前記表面基材上又は前記裏面基材上に設けられ可視情報を記録可能な記録層と、
を有することを特徴とする情報記録媒体。
【請求項２】
前記コア基材は、ポリオレフィン系の樹脂シートで形成されていることを特徴とする請求項１に記載の情報記録媒体。
【請求項３】
前記表面基材及び前記裏面基材は、ポリエチレンテレフタレートにより形成されていることを特徴とする請求項１又は２に記載の情報記録媒体。
【請求項４】
前記コア基材の厚みは、前記ＩＣチップの厚みの０．９倍以上であって３．０倍以下であることを特徴とする請求項１から３までのいずれかの項に記載の情報記録媒体。
【請求項５】
前記表面基材と前記コア基材間、及び、前記裏面基材と前記コア基材間がそれぞれ接着層で貼り合わされていることを特徴とする請求項１から４までのいずれかの項に記載の情報記録媒体。
【発明の詳細な説明】
【技術分野】
【０００１】
本発明は、情報記録媒体、特に、ＩＣチップを備える情報記録媒体に関する。
【背景技術】
【０００２】
近年、利用状況に応じて券面情報を書き換えるポイントカードや有効期限の表示を更新する交通券のカードといった一時的に記録層に可視情報を記録する情報記録媒体が提案されている（特許文献１参照）。この情報記録媒体としては、ロイコ化合物や、有機低分子／高分子を用いたものが知られている。一般的にロイコ化合物を用いた場合では、透明もしくは白の背景色から、主に青もしくは黒へ変化するものが用いられている。また、有機低分子／高分子を用いた場合では、透明から白色へ変化するものが用いられている。このように記録層に可視情報を記録する際には、記録装置により記録層に熱が加えられる。通常は、記録装置としてプリンタが用いられ、プリンタのサーマルヘッドにより情報記録媒体の記録層に熱が加えられる。
【０００３】
この情報記録媒体としては、可視情報を記録層に記録するとともに、磁気記録層やＩＣチップを内蔵し、クレジットカードサイズのものが提案されている。カードサイズは形態性・利便性・ハンドリングの観点から相対的に硬めの媒体が用いられてきた。最近ではＩＣチップを使用して非接触で通信を行なうＲＦＩＤタグを設けた情報記録媒体も提案されている。
【０００４】
ＲＦＩＤタグを設けた情報記録媒体は、クレジットカードより小さいものから、大きいものまで多岐に亘り、例えばＡ５サイズやＡ４サイズのものが知られている。サイズが大きい情報記録媒体は、記録する可視情報（文字、図柄、コード等）の情報量が多い場合に用いられる。また、繰り返し可視情報を記録層に記録する際に、情報記録媒体が折れたり、しわになったりすることにより、記録層への可視情報の記録に支障をきたさない情報記録媒体が提案されている（特許文献２参照）。
【特許文献１】特開平２−１８８２９３号公報
【特許文献２】特開２００４−２２６４８８号公報
【発明の開示】
【発明が解決しようとする課題】
【０００５】
情報記録媒体を構成する際、通常は記録層、表面基材、裏面基材でＩＣチップを挟み込む構成とするのが一般的である。しかしながら、この情報記録媒体では、ＩＣチップの厚みによって情報記録媒体の表面上又は裏面上に部分的に凹凸が発生し、プリンタで印字することにより記録層に可視情報を記録する際に、かすれが生じて印字品質が低下したり、ＩＣチップが埋設されている部分の表面基材や裏面基材が削られたりするという問題があった。
【０００６】
本発明は、上記事情に鑑みてなされたものであり、その目的は、記録層へ可視情報を記録する際に、かすれが生じたり、ＩＣチップが埋設されている部分の表面基材や裏面基材が削られたりすることを防ぐことができる情報記録媒体を提供することにある。
【課題を解決するための手段】
【０００７】
本発明は、上記課題を解決するためになされたもので、請求項１に記載の発明は、ホールが設けられたコア基材と、固有の識別情報を格納し前記ホールに埋設されるＩＣチップと、前記コア基材の一方の面上に設けられる表面基材と、前記コア基材の他方の面上に設けられる裏面基材と、前記表面基材上又は前記裏面基材上に設けられ可視情報を記録可能な記録層とを有することを特徴とする情報記録媒体である。
本発明では、コア基材のホール内にＩＣチップを埋設するようにしたので、情報記録媒体の表面や裏面にＩＣチップの厚みに起因する凹凸が生じなくなり、プリンタで記録層へ可視情報を記録する際に、かすれが生じたり、ＩＣチップが埋設されている部分の表面基材や裏面基材が削られたりすることを防ぐことができる。
【０００８】
また、請求項２に記載の発明は、前記コア基材は、ポリオレフィン系の樹脂シートで形成されていることを特徴とする請求項１に記載の情報記録媒体である。
本発明では、コア基材を、柔軟性のあるポリオレフィン系の樹脂シートで形成するようにしたので、プリンタで記録層へ可視情報を記録する際に、コア基材が割れたり、プリンタを通過しなかったりすることを防ぐことができる。
【０００９】
また、請求項３に記載の発明は、前記表面基材及び前記裏面基材は、ポリエチレンテレフタレートにより形成されていることを特徴とする請求項１又は２に記載の情報記録媒体である。
本発明では、表面基材及び裏面基材を、耐熱性のあるポリエチレンテレフタレートにより形成するようにしたので、プリンタで記録層へ可視情報を加熱記録する際に、表面基材と裏面基材とに挟まれたコア基材が熱により変形等することを防ぐことができる。
【００１０】
また、請求項４に記載の発明は、前記コア基材の厚みは、前記ＩＣチップの厚みの０．９倍以上であって３．０倍以下であることを特徴とする請求項１から３までのいずれかの項に記載の情報記録媒体である。
本発明では、コア基材の厚みをＩＣチップの厚みの０．９倍以上としたので、コア基材の表面上又は裏面上に、ＩＣチップの厚みによる凹凸が現れることを防ぐことができ、プリンタで記録層へ可視情報を記録する際に、かすれが生じたり、ＩＣチップが埋設されている部分の表面基材や裏面基材が削られたりすることを防ぐことができる。
また、本発明では、コア基材の厚みをＩＣチップの厚みの３．０倍以下としたので、コア基材に設けられているホールの影響で表面基材又は裏面基材が凹むことにより、プリンタで記録層へ可視情報を記録できなくなることを防ぐことができる。
【００１１】
また、請求項５に記載の発明は、前記表面基材と前記コア基材間、及び、前記裏面基材と前記コア基材間がそれぞれ接着層で貼り合わされていることを特徴とする請求項１から４までのいずれかの項に記載の情報記録媒体である。
本発明では、表面基材とコア基材間、及び、裏面基材とコア基材間をそれぞれ接着層で貼り合わせるようにしたので、表面基材とコア基材間、及び、裏面基材とコア基材間をそれぞれ加熱成形によって張り合わせる場合に比べて、情報記録媒体の製造工程を簡略化することができる。
【発明の効果】
【００１２】
本発明では、記録層へ可視情報を記録する際に、かすれが生じたり、ＩＣチップが埋設されている部分の表面基材や裏面基材が削られたりすることを防ぐことができる。
【発明を実施するための最良の形態】
【００１３】
以下、図面を参照し、本発明の実施形態について説明する。
図１は、本発明の実施形態による情報記録媒体１の構成を示す断面図である。情報記録媒体１は、ホールが設けられたコア基材５と、ホールに埋設されるＲＦＩＤインレットと、コア基材５の一方の面上に設けられる表面基材４と、コア基材５の他方の面上に設けられる裏面基材６と、表面基材４上に設けられ可視情報を記録可能な記録層３とを有する。また、記録層３上には、保護層２が設けられている。コア基材５の厚みはｔ１である。
裏面基材６とコア基材５とは、接着層７ａで貼り合わされている。また、裏面基材６と表面基材４とは、接着層７ｂで貼り合わされている。
【００１４】
図２は、本発明の実施形態によるＲＦＩＤインレット８の具体的な構成を示す断面図である。ＲＦＩＤインレット８は、樹脂シート８１上に、アルミニウムや銅などの金属からなるアンテナ８２が設けられている。アンテナ８２の一部領域上には、各ＩＣチップ８３に固有の識別情報を格納するＩＣチップが備え付けられている。ＩＣチップ８３の厚みはｔ２である。
【００１５】
図１に戻り、保護層２は記録層３を保護するためのものであって、例えばアクリル系樹脂、ポリエステル系樹脂、ウレタン系樹脂、塩化ビニル−酢酸ビニル共重合樹脂、エポキシ系樹脂、フェノキシ系樹脂等、あるいは紫外線硬化型樹脂や電子線硬化型樹脂等を単独または複合して使用可能である。
また必要に応じ、感熱記録適性を疎外しない範囲でフィラー類やワックス類を滑り性、耐熱性、焼き付き防止等の効果を付与するために添加しても良い。塗布厚は０．１〜１０μｍ、好ましくは１〜５μｍであるが、これに限定することなく、必要に応じ設けることができる。保護層２を設ける方法としては、例えば、グラビア印刷法、スクリーン印刷法、オフセット印刷法、フレキソ印刷法、ロールコーティング法、マイクログラビアコート法、ダイコート法、カーテンコート法、スピンコート法等が使用可能である。
【００１６】
記録層３はサーマルヘッドやレーザーあるいはホットスタンプ等を用いて可視情報（文字、図柄、コード等）を感熱記録するための層であり、温度に依存して色調が変化する材料から構成される。記録層３は、一回記録のみの感熱記録材料でも多数回記録可能な感熱記録材料でもよく、用途によって使い分けることができる。これらの材料は一般的にロイコ染料及び顕色剤と呼ばれる。
【００１７】
ロイコ染料としてはトリフェニルメタンフタリド系、トリアリルメタン系、フルオラン系、フェノチジアン系、リオフェルオラン系、キサンテン系、インドフタリル系、スピロピラン系、アザフタリド系、クロメノピラゾール系、メチン系、ローダミンアニリノラクタム系、ローダミンラクタム系、キナゾリン系、ジアザキサンテン系、ビスラクトン系等の材料が使用可能である。
【００１８】
具体的な化合物としては、例えば３，３−ビス（ｐ−ジメチルアミノフェニル）−フタリド、３，３−ビス（ｐ−ジメチルアミノフェニル）−６−ジメチルアミノフタリド（別名クリスタルバイオレツトラクトン）、３，３−ビス（ｐ−ジメチルアミノフェニル）−６−ジエチルアミノフタリド、３，３−ビス（ｐ−ジメチルアミノフェニル）−６−クロルフタリド、３，３−ビス（ｐ−ジブチルアミノフェニル）フタリド、３−シクロヘキシルアミノ−６−クロルフルオラン、３−ジメチルアミノ−５，７−ジメチルフルオラン、３−ジエチルアミノ−７−クロロフルオラン、３−ジエチルアミノ−７−メチルフルオラン、３−ジエチルアミノ−７，８−ベンズフルオラン、３−ジエチルアミノ−６−メチル−７−クロルフルオラン、３−（Ｎ−ｐ−トリル−Ｎ−エチルアミノ）−６−メチル−７−アニリノフルオラン、３−ピロリジノ−６−メチル−７−アニリノフルオラン、２−｛Ｎ−（３'−トリフルオルメチルフェニル）アミノ｝−６−ジエチルアミノフルオラン、２−｛３，６−ビス（ジエチルアミノ）−９−（ｏ−クロルアニリノ）キサンチル安息香酸ラクタム｝、３−ジエチルアミノ−６−メチル−７−（ｍ−トリクロロメチルアニリノ）フルオラン、３−ジエチルアミノ−７−（ｏ−クロルアニリノ）フルオラン、３−ジブチルアミノ−７−（ｏ−クロルアニリノ）フルオラン、３−Ｎ−メチル−Ｎ−アミルアミノ−６−メチル−７−アニリノフルオラン、３−Ｎ−メチル−Ｎ−シクロヘキシルアミノ−６−メチル−７−アニリノフルオラン、３−ジエチルアミノ−６−メチル−７−アニリノフルオラン、３−（Ｎ，Ｎ−ジエチルアミノ）−５−メチル−７−（Ｎ，Ｎ−ジベンジルアミノ）フルオラン、ベンゾイルロイコメチレンブル−、６'−クロロ−８'−メトキシ−ベンゾインドリノ−ピリロスピラン、６'−ブロモ−３'−メトキシ−ベンゾインドリノ−ピリロスピラン、３−（２'−ヒドロキシ−４'−ジメチルアミノフェニル）−３−（２'−メトキシ−５'−クロルフェニル）フタリド、３−（２'−ヒドロキシ−４'−ジメチルアミノフェニル）−３−（２'−メトキシ−５'−ニトロフェニル）フタリド、３−（２'−ヒドロキシ−４'−ジエチルアミノフェニル）−３−（２'−メトキシ−５'−メチルフェニル）フタリド、３−ジエチルアミノ−６−メチル−７−（２'，４'−ジメチルアニリノ）フルオラン、３−（２'−メトキシ−４'−ジメチルアミノフェニル）−３−（２'−ヒドロキシ−４'−クロル−５'−メチルフェニル）フタリド、３−モルホリノ−７−（Ｎ−プロピル−トリフルオロメチルアニリノ）フルオラン、３−ピロリジノ−７−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−７−（α−フェニルエチルアミノ）フルオラン、３−（Ｎ−エチル−ｐ−トルイジノ）−７−（α−フェニルエチルアミノ）フルオラン、３−ジエチルアミノ−７−（ｏ−メトキシカルボニルフェニルアミノ）フルオラン、３−ジエチルアミノ−５−メチル−７−（α−フェニルエチルアミノ）フルオラン、３−ジエチルアミノ−７−ピペリジノフルオラン、２−クロロ−３−（Ｎ−メチルトルイジノ）−７−（ｐーｎ−ブチルアニリノ）フルオラン、３−（Ｎ−ベンジル−Ｎ−シクロヘキシルアミノ）−５、６−ベンゾ−７−α−ナフチルアミノ−４’−ブロモフルオラン、３−ジエチルアミノ−６−メチル−７−メシチジノ−４’、５’−ベンゾフルオラン、３−ジエチルアミノ−６−メチル−７−（２'，４'−ジメチルアニリノ）フルオラン、３−（ｐ−ジメチルアミノフェニル）−３−｛１，１−ビス（ｐ−ジメチルアミノフェニル）エチレン−２−イル｝フタリド、３−（ｐ−ジメチルアミノフェニル）−３−｛１，１−ビス（ｐ−ジメチルアミノフェニル）エチレン−２−イル｝−６−ジメチルアミノフタリド、３−（ｐ−ジメチルアミノフェニル）−３−（１−ｐ−ジメチルアミノフェニル１−フェニルエチレン−２−イル）フタリド、３−（ｐ−ジメチルアミノフェニル）−３−（１−ｐ−ジメチルアミノフェニル１−ｐ−クロロフェニルエチレン−２−イル）−６−ジメチルアミノフタリド、３−（４'−ジメチルアミノ−２'−メトキシ）−３−（１''−ｐ−ジメチルアミノフェニル１''−ｐ−クロロフェニル１''，３''−ブタジエン−４''−イル）ベンゾフタリド、３−（４'−ジメチルアミノ−２'−ベンジルオキシ）−３−（１''−ｐ−ジメチルアミノフェニル１''−フェニル１''，３''−ブタジエン−４''−イル）ベンゾフタリド、３−ジメチルアミノ−６−ジメチルアミノ−フルオレン−９−スピロ−３'−（６'−ジメチルアミノ）フタリド、３，３−ビス｛２−（ｐ−ジメチルアミノフェニル）−２−（ｐ−メトキシフェニル）エテニル｝−４，５，６，７−テトラクロロフタリド、３−ビス｛１，１−ビス（４−ピロリジノフェニル）エチレン−２−イル｝−５，６−ジクロロ−４，７−ジブロモフタリド、ビス（ｐ−ジメチルアミノスチリル）−１−ナフタレンスルホニルメタン、３（Ｎ−メチル−Ｎ−プロピルアミノ）−６−メチル−７−アニリノフルオラン、３−ジエチルアミノ−６−メチル−７−アニリノフルオラン、３，６−ビス（ジメチルアミノ）フルオランスピロ（９，３’）−６’−ジメチルアミノフタリド、３−ジエチルアミノ−６−クロル−７−アニリノフルオラン、３−Ｎ−エチル−Ｎ−（２−エトキシプロピル）アミノ−６−メチル−７−アニリノフルオラン、３−Ｎ−エチル−Ｎ−テトラヒドロフルフリルアミノ−６−メチル−７−アニリノフルオラン、３−ジエチルアミノ−６−メチル−７−メシチジノ−４’，５’−ベンゾフルオラン、３−Ｎ−メチル−Ｎ−イソブチル−６−メチル−７−アニリノフルオラン、３−Ｎ−エチル−Ｎ−イソアミル−６−メチル−７−アニリノフルオラン等が使用可能である。
【００１９】
また、顕色剤としては例えばフェノール性化合物、チオフェノール性化合物、チオ尿素誘導体、有機酸及びその金属塩等を用いることができ、その具体例としては以下に示すようなものが挙げられる。４、４'−イソプロピリデンビスフェノール、３、４'−イソプロピリデンビスフェノール、４、４'−イソプロピリデンビス（ｏ−メチルフェノール）、４、４'−セカンダリーブチリデンビスフェノール、４、４'−イソプロピリデンビス（ｏ−ターシャリーブチルフェノール）、４、４'−シクロヘキシリデンジフェノール、４、４'−イソプロピリデンビス（２−クロロフェノール）、２、２'−メチレンビス（４−メチル−６−ターシャリーブチルフェノール）、２、２'−メチレンビス（４−エチル−６−ターシャリーブチルフェノール）、４、４'−ブチリデンビス（６−ターシャリーブチル−２−メチル）フェノール、１、１、３−トリス（２−メチル−４−ヒドロキシ−５−ターシャリブチルフェニル）ブタン、１、１、３−トリス（２−メチル−４−ヒドロキシ−５−シクロヘキシルフェニル）ブタン、４、４'−チオビス（６−ターシャリーブチル−２−メチル）フェノール、４、４'−ジフェノールスルホン、４、２'−ジフェノールスルホン、４−イソプロポキシ−４'−ヒドロキシジフェニルスルホン、４−ベンジロキシ−４'−ヒドロキシジフェニルスルホン、４、４'−ジフェノールスルホキシド、Ｐ−ヒドロキシ安息香酸イソプロピル、Ｐ−ヒドロキシ安息香酸ベンジル、プロトカテキユ酸ベンジル、没食子酸ステアリル、没食子酸ラウリル、没食子酸オクチル、１、７−ビス（４−ヒドロキシフェニルチオ）−３、５−ジオキサヘプタン、１、５−ビス（４−ヒドロキシフェニルチオ）−３−オキサペンタン、１、３−ビス（４−ヒドロキシフェニルチオ）−プロパン、２、２'−メチレンビス（４−エチル−６−ターシャリブチルフェノール）、１、３−ビス（４−ヒドロキシフェニルチオ）−２−ヒドロキシプロパン、Ｎ、Ｎ'−ジフェニルチオ尿素、Ｎ、Ｎ'−ジ（ｍ−クロロフェニル）チオ尿素、サリチルアニリド、５−クロロ−サリチルアニリド、サリチル−ｏ−クロロアニリド、２−ヒドロキシ−３−ナフトエ酸、チオシアン酸亜鉛のアンチピリン錯体、２−アセチルオキシ−３−ナフトエ酸の亜鉛塩、２−ヒドロキシ−１−ナフトエ酸、１−ヒドロキシ−２−ナフトエ酸、ヒドロキシナフトエ酸の亜鉛、アルミニウム、カルシウム等の金属塩、ビス−（４−ヒドロキシフェニル）酢酸メチルエステル、ビス−（４−ヒドロキシフェニル）酢酸ベンジルエステル、４−｛β−（ｐ−メトキシフェノキシ）エトキシ｝サリチル酸、１、３−ビス（４−ヒドロキシクミル）ベンゼン、１、４−ビス（４−ヒドロキシクミル）ベンゼン、２、４'−ジフェノールスルホン、３、３'−ジアリル−４、４'−ジフェノールスルホン、α、α−ビス（４−ヒドロキシフェニル）−α−メチルトルエンチオシアン酸亜鉛のアンチピリン錯体、テトラブロモビスフェノールＡ、テトラブロモビスフェノールＳ、４、４'−チオビス（２−メチルフェノール）、３，４−ヒドロキシ−４’−メチル−ジフェニルスルホン、４、４'−チオビス（２−クロロフェノール）等が使用可能である。
塗布厚は１〜３０μｍ、好ましくは１０〜２０μｍであるが、これに限定することなく、必要に応じ設けることができる。記録層３を設ける方法としては、保護層２と同様の方法を使用することができる。
【００２０】
表面基材４は、ある程度の耐熱性と強度を有するものが使用可能であり、１〜２０００μｍ、好ましくは５０〜１０００μｍ程度の厚さのポリエステルフィルム、ポリスチレンフィルム、ポリプロピレンフィルム、ポリサルホンフィルム、アラミドフィルム、ポリカーボネート、フィルム、ポリビニルアルコールフィルム、ポリエチレンテレフタレートフィルム、セロファン等のフィルムが使用可能である。
【００２１】
ホール付きコア基材５は、ＲＦＩＤインレット８の特にＩＣチップの厚みを緩衝するものである。コア基材５の厚みｔ１は、ＩＣチップ８３の厚みｔ２の０．９倍以上であって３．０倍以下のものが用いられる。より好ましくは、コア基材５の厚みｔ１は、ＩＣチップ８３の厚みｔ２の０．９倍以上であって２．０倍以下のものが用いられる。
コア基材５としては、ポリオレフィン系の樹脂シートや、ポリエステルフィルム、ポリスチレンフィルム、ポリプロピレンフィルム、ポリサルホンフィルム、アラミドフィルム、ポリカーボネート、フィルム、ポリビニルアルコールフィルム、ポリエチレンテレフタレートフィルム、セロファン等のフィルムが使用可能である。
なお、ポリオレフィン系の樹脂シートは柔軟性を有するため、コア基材５をポリオレフィン系の樹脂シートで形成することにより、情報記録媒体１の固さを適度に調節することができ、可視情報を記録層３に記録する際のサーマルヘッドの当たりが良くなるため、印字品質を良好にすることができる。
【００２２】
裏面基材６としては、ある程度の耐熱性と強度を有するものが使用可能であり、１〜２０００μｍ、好ましくは５０〜１０００μｍ程度の厚さのポリエステルフィルム、ポリスチレンフィルム、ポリプロピレンフィルム、ポリサルホンフィルム、アラミドフィルム、ポリカーボネート、フィルム、ポリビニルアルコールフィルム、ポリエチレンテレフタレートフィルム、セロファン、ポリオレフィン等のフィルムが使用可能である。
表面基材４及び裏面基材６をポリエチレンテレフタレートにより形成することにより、プリンタで記録層３へ可視情報を加熱記録する際に、表面基材４と裏面基材６とに挟まれたコア基材５が熱により変形等することを防ぐことができる。
なお、裏面基材６に、印刷等により模様を付加してもよい。
【００２３】
接着層７は、各構成部材を一体化するための接着層であり印刷法、コーティング法等により、膜厚０．１から２００μｍ程度に設けることができる。接着層７に使用される樹脂としては、例えば、塩化ビニル−酢酸ビニル共重合体、ポリエステル樹脂、アクリル系樹脂等、通常接着層として用いられるもので良く、感熱接着層、感圧接着層等が用いられ特に限定されるものではない。
【００２４】
ＲＦＩＤインレット８は、図２に示すような構成をしており、アンテナ８２は共振周波数が１２５ＫＨｚや１３．６５ＭＨｚ、９００ＭＨｚ、２．４５ＧＨｚ等に合う長さにアルミニウム、銅、銀、金等の金属薄層で形成されたループ状またはダイポール形のアンテナパターンとして作製してある。ここで、ＩＣチップ８３とアンテナの接合方法は異方導電性フィルムや異方導電性ペーストなどの公知の接続用材料を用いて熱圧着することで行なうことができる。
【００２５】
ＩＣチップ８３は集積回路として形成されるものであり、制御部、変復調部を有すると共にメモリー領域を有するものであって、メモリー領域には固有の識別データなどＩＤ情報（識別情報）が格納してある。またメモリー領域に格納されているＩＤ情報は制御部によって呼び出されてアンテナ８２から発信することができるようにしてあり、アンテナ８２から発信されたＩＤ情報をリーダー／ライターとして形成されるスキャナーで受信して読み取ることができるようにしてある。
【００２６】
このＩＤ情報の発信・受信は、電源を有しない非接触ＩＣカードの場合と同じ原理で行なわれる。すなわち、スキャナーからは微弱な電波で呼び出しが行なわれるようになっており、この電波で誘導電磁界が形成されている。そして誘導電磁界内にアンテナ８２が位置する程度に、スキャナーをアンテナ８２に近接させると、アンテナに電磁誘導で起電力が発生する。ＩＣチップ８３ではこの起電力を電源として、メモリー領域に格納されているＩＤ情報を制御部で呼び出してアンテナ８２から送信することができ、このように発信されたＩＤ情報をスキャナーで受信して読み取ることができる。
【実施例】
【００２７】
（実施例１）
図１に示す情報記録媒体１おいて、厚み１２５μｍのポリエチレンテレフタレートフィルムからなる表面基材４に可逆性記録塗料をバーコート法にて１０μｍ塗布し記録層３を形成した。この記録層３上に保護層塗料をバーコート法にて５μｍ塗布し保護層２を形成した。
他方、厚み１３５μｍのホール付きのコア基材５（ＩＣチップ８３の厚みに対して、０．９倍相当の厚み）を用意し、このホール内にＲＦＩＤインレット８（ＩＣチップ８３の厚みは１５０μｍ）を設け、１８８μｍ厚のポリエチレンテレフタレートである裏面基材６を接着層７で一体化し情報記録媒体１を製造した。
【００２８】
使用した塗料は以下の通りである。
＜記録層塗料＞
・２−（２−クロロフェニルアミノ）−６−ジエチルアミノフルオラン（ロイコ化合物）                                                  ・・・    ２０重量部    
・ビスフェノール酢酸−ラウリルアミン塩（顕減色剤）  ・・・    ４０重量部    
・メタクリル樹脂（バインダー樹脂）          ・・・    ３０重量部    
・Ｎ−ステアリルステアリン酸アマイド（増感剤）      ・・・    ４０重量部    
・トルエン                                          ・・・  ５００重量部    
【００２９】
＜保護層塗料＞
・アクリル系樹脂（三菱レイヨン社製  ＢＲ−８０）    ・・・    ５０重量部    
・炭酸カルシウム（白石工業株式会社製  白艶華Ｏ、平均粒子径０．０３μｍ）    
・・・  １．５重量部    
・トルエン                                          ・・・  １００重量部    
・メチルエチルケトン                                ・・・  １００重量部    
【００３０】
＜接着層層塗料＞
・ポリエステル樹脂（富士写真フィルム株式会社製  スタフィックスＳＯＣ−３０Ｍ）                                                  ・・・    ５０重量部    
・メチルエチルケトン                                ・・・    ５０重量部    
・トルエン                                          ・・・    ５０重量部    
【００３１】
＜コアおよび裏面基材＞
・オレフィンシート（オカモト株式会社製  コンビニフィルム）
【００３２】
（実施例２）
実施例２は、厚み３００μｍのホール付きのコア基材５（ＩＣチップ８３の厚みに対して、２．０倍相当の厚み）を用意し、このホール内にＲＦＩＤインレット８（ＩＣチップ８３の厚みは１５０μｍ）を設け、１００μｍ厚の発泡ポリエチレンテレフタレートである裏面基材６を用意した。
なお、表面基材４、記録層３、保護層２は実施例１で使用したものを用い、それぞれ接着層で一体化し情報記録媒体１を製造した。
【００３３】
（比較例１）
比較例１は、厚み７５μｍのホール付きのコア基材５（ＩＣチップ８３の厚みに対して、０．５倍相当の厚み）を用意し、このホール内にＲＦＩＤインレット８（ＩＣチップ８３の厚みは１５０μｍ）を設け、１８８μｍ厚のポリエチレンテレフタレートである裏面基材６を用意した。
なお、表面基材４、記録層３、保護層２は実施例１で使用したものを用い、それぞれ接着層で一体化し情報記録媒体１を製造した。
【００３４】
（比較例２）
比較例２は、厚み７５０μｍのホール付きのコア基材５（ＩＣチップ８３の厚みに対して、５倍相当の厚み）を用意し、このホール内にＲＦＩＤインレット８（ＩＣチップ８３の厚みは１５０μｍ）を設け、７５μｍ厚の発泡ポリエチレンテレフタレートである裏面基材６を用意した。
なお、表面基材４、記録層３、保護層２は実施例１で使用したものを用い、それぞれ接着層で一体化し情報記録媒体１を製造した。
【００３５】
以上の実施例１、実施例２、比較例１、比較例２における情報記録媒体１について、プリンタ（三和ニューテック（株）製リライタブルプリンタ「ＳＲＰ−３１０１」）により連続１００枚の印字テストを行ない、印字品質、耐久性、プリンタ適性の各特性に関して評価を行った。この内容を表１に示した。
【００３６】
【表１】
2008083804.tif 000003
【００３７】
印字品質としては、プリンタで可視情報を記録層３に印字する際に、印字した文字等にかすれが生じたか否かに基づいて評価を行なった。○は印字した文字等にかすれが生じなかったことを示し、×は印字した文字等にかすれが生じたことを示している。
また、耐久性としては、ＩＣチップ８３が埋設されている部分の表面基材４や裏面基材６に削れが生じたか否かに基づいて評価を行なった。○は削れが生じなかったことを示し、×は削れが生じたことを示している。
また、プリンタ適正としては、プリンタで情報記録媒体１に印字を行なう際に、情報記録媒体１がプリンタ内を支障なく通過したか否かに基づいて評価を行なった。○は情報記録媒体１がプリンタ内を支障なく通過したことを示し、×は情報記録媒体１がプリンタ内を通過しなかったことを示しており、△は多少の支障が生じたもののプリンタ内を通過したことを示している。
【００３８】
表１から、比較例１はホール付きのコア基材５の厚みが薄いため、ＩＣチップ８３の部分の厚みが厚く凸形状を示した。そのため、プリンタによる印字の際に、ＩＣチップ８３の部分が擦れることにより削れて記録層３が剥離してしまった。
更に、比較例２はホール付きのコア基材５の厚みが厚いため、ＩＣチップ８３の部分が凹形状を示した。そのため、プリンタによる印字の際に、ＩＣチップ８３の部分が凹み、印字できなかった。また、比較例２では、情報記録媒体１の総厚が厚く、プリンタによる印字途中で止まる不具合も発生した。
一方、実施例１及び実施例２では、ＩＣチップ８３の部分の厚みが他の部分とほぼ同一であり、印字品質、耐久性、プリンタ適性共に良好な結果であった。
【００３９】
上述したように、本発明の実施形態による情報記録媒体１によれば、コア基材５の厚みｔ１をＩＣチップ８３の厚みｔ２の０．９倍以上としたので、コア基材５の表面上又は裏面上に、ＩＣチップの厚みによる凹凸が現れることを防ぐことができ、プリンタで記録層３へ可視情報を記録する際に、かすれが生じたり、ＩＣチップ８３が埋設されている部分の表面基材４や裏面基材６が削られたりすることを防ぐことができる。
また、コア基材５の厚みｔ１をＩＣチップ８３の厚みｔ２の３．０倍以下としたので、コア基材５に設けられているホールの影響で表面基材４又は裏面基材６が凹むことにより、プリンタで記録層３へ可視情報を記録できなくなることを防ぐことができる。
なお、上述した情報記録媒体１は、電子カンバン、工程指示書、表示カード、ＲＦＩＤタグの表示体としてプリンタで印字表示、タグリーダライタでタグ情報の書き換えを行なう際などに用いられる。
【００４０】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４１】
【図１】本発明の実施形態による情報記録媒体１の構成を示す断面図である。
【図２】本発明の実施形態によるＲＦＩＤインレット８の具体的な構成を示す断面図である。
【符号の説明】
【００４２】
１・・・情報記録媒体、２・・・保護層、３・・・記録層、４・・・記録層、５・・・コア基材、６・・・裏面基材、７ａ、７ｂ・・・接着層、８・・・ＲＦＩＤインレット、８１・・・樹脂シート、８２・・・アンテナ、８３・・・ＩＣチップ
【図１】
2008083804.tif 000004
【図２】
2008083804.tif 000005